(57)【特許請求の範囲】
【請求項１】
金型に不飽和ポリエステルを塗布してガラスマットを敷き、
ガラスマットに不飽和ポリエステルを塗布した後、
その上にバガス／不飽和ポリエステル複合体シートを積層し、
さらに不飽和ポリエステルを塗布した後、
その上にガラスマットを敷き、
ガラスマットに不飽和ポリエステルを塗布した後、
１０ＭＰａで加圧し、樹脂の硬化温度まで加熱したのち、冷却後除圧してシート状に形成する
ことを特徴とする繊維強化樹脂材の製造方法。
【発明の詳細な説明】
【技術分野】
【０００１】  本発明はさとうきびバガス繊維を用いた繊維強化複合体に関する。
【背景技術】
【０００２】  ＦＲＰ（Ｆｉｂｅｒ  Ｒｅｉｎｆｏｒｃｅｄ  Ｐｌａｓｔｉｃ）は繊維で強化されたプラスチックを指す。従来、繊維としてガラス繊維、炭素繊維、アラミド繊維等があり、主に強度とコスト面からガラス繊維が広く使用されている。ガラス繊維の形状は、束状のチョップドストランドタイプやシート状のガラスマットが多く使われ、用途に応じて樹脂と繊維の混錬方法や成形技術が研究開発されている。【０００３】  ＦＲＰは性能や付加価値を高めるため補強用のフィラー（強化用繊維）を用いるが、繊維強化効果と改質材の両者の役割と環境保全、そしてコスト、さらにカーボンニュートラルの性格をもつことから天然繊維のバイオマスが広く求められている。竹繊維、ケナフ繊維等が良く使われているが、近年さとうきびバガス繊維も注目を浴びるようになった。【０００４】  バガスはさとうきびの搾りカスとして毎年熱帯、亜熱帯地方を中心に世界的に大量に排出されている。竹繊維やケナフ繊維等とは異なり特に解繊作業する必要がなく、糖汁を搾った後のバガスを単に機械的に粉砕することにより針状のバガス繊維を容易に作成することができ、バイオマス材料として工業的な利用には極めて適している。【０００５】  バガスを強化繊維として用いたＦＲＰ（ＢＦＲＰ）の成形技術として、例えば、バガス繊維をガラス繊維、不飽和ポリエステルと混錬したＢＭＣの射出成形の適用例があるが、チョップドストランドタイプの束状のガラス繊維を用いているため、成形体にガラス繊維、バガス繊維を均一分散させることに課題がある（非特許文献１、特許文献１）。【０００６】  更に、バガス繊維と生分解性樹脂とのプレス成形の事例もあるが、樹脂とバガス繊維の界面の接着性に問題がある（非特許文献２）。【０００７】  一方、ガラス繊維を強化繊維とした複合体（ＧＦＲＰ）ではガラス繊維への各種処理剤が開発されており、ガラス繊維と強化樹脂との接着性は良好で各種機械的強度は高いが、バガス繊維と比較して密度が高い。また材料コストが高く作業取扱上の困難さを伴う問題もある。
【先行技術文献】
【非特許文献】
【０００８】
【非特許文献１】曹勇、福本功「バガス繊維で強化された射出成形体の機械的性質の評価」日本機械学会論文集Ｃ：Ｖｏｌ．７１（Ｎｏ．７０３）ｐ１０７１−１０７６（２００５）
【０００９】
【非特許文献２】柴田信一、曹勇、福本功「バガス繊維と生分解性樹脂による複合材料の作成と強度の検討」日本機械学会論文集Ｃ．Ｖｏｌ．７１（Ｎｏ７０４）ｐ１４００−１４０５（２００５）
【特許文献】
【００１０】
【特許文献１】特開平０６−２８７３２１号公法  福本功「バガスを用いた繊維強化プラスチック材及びその製造方法」
【発明の概要】
【発明が解決しようとする課題】
【００１１】  本発明者らは上記の課題を鋭意研究の結果、本発明を完成するに至った。即ち、ガラス繊維・マットは取扱や環境、作業者の健康上の問題、コスト高、重量化等の課題がある。また、環境保全、カーボンニュートラルの観点からガラス繊維代替材料としての天然繊維が注目されている。天然繊維の中でも、バガス繊維は、バイオマスの一般的な欠点である収集の困難さ、品質のばらつき、不純物の混入等がなく、極めて使いやすいバイオマス繊維である。また、内部の構造がハニカムの多孔性になっていることから断熱性に優れ、騒音に対して遮音性にも優れている。本発明は従来のガラス繊維を用いた複合体に比べてバガスシートを用いることにより、ガラス繊維を強化材とした従来の複合体の欠点を改善するものである。
【課題を解決するための手段】
【００１２】
即ち、本発明は、ガラス繊維／不飽和樹脂複合体からなる層の中間にバガス繊維／不飽和樹脂複合体からなる層を積層した繊維強化樹脂材である。
【００１３】
また、本発明は、前記の繊維強化樹脂材が３層、５層、７層或いは９層よりなり、ガラス繊維／不飽和樹脂複合体からなる層の中間にバガス繊維／不飽和樹脂複合体からなる層を交互に積層したことを特徴とする繊維強化樹脂材である。
【００１４】
また、本発明は、前記の各複合体における不飽和樹脂が不飽和ポリエステル（ＵＰ）であることを特徴とする繊維強化樹脂材である。
【００１５】
また、本発明は、前記の各複合体における不飽和樹脂の量が７５〜９５質量％であることを特徴とする繊維強化樹脂材である。
【００１６】
また、本発明は、前記のバガス繊維／不飽和樹脂複合体におけるバガス繊維の長さが少なくとも１０ｍｍであることを特徴とする繊維強化樹脂材である。
【００１７】
また、本発明は、前記のバガス繊維／不飽和樹脂複合体におけるバガス繊維の含有量は１０〜２０質量％であることを特徴とする繊維強化樹脂材である。
【００１８】
また、本発明は、ガラス繊維／不飽和樹脂複合体からなる層の中間にバガス繊維／不飽和樹脂複合体からなる層が積層された３層からなる繊維強化樹脂材の比曲げ強度が、バガス繊維／不飽和樹脂複合体からなる層を含まないガラス繊維／不飽和樹脂複合体のみからなる層が３層積層された繊維強化樹脂材に比べて少なくとも１．２倍であることを特徴とする繊維強化樹脂材である。
【００１９】
また、本発明は、ガラス繊維／不飽和樹脂複合体からなる層の中間にバガス繊維／不飽和樹脂複合体からなる層が積層された３層からなる繊維強化樹脂材の密度が、バガス繊維／不飽和樹脂複合体からなる層を含まないガラス繊維／不飽和樹脂複合体のみからなる層が３層積層された繊維強化樹脂材に比べて高々０．８５であることを特徴とする繊維強化樹脂材である。
【発明の効果】
【００２０】  添付第３図よりバガスシートを含む本発明の複合体は、従来のガラス繊維複合体に比べて軽いことがわかる。これはバガス繊維が植物由来の炭化水素よりなり、かつ内部は多くの空洞部から構成されるハニカム構造を有することに起因している。さらに複合体の比曲げ強度を比較すると、１０ｍｍ以上のバガス繊維補強複合体（ＢＦＲＰ）の場合は従来のガラス繊維補強複合体に比較して約６０％の比曲げ強度の向上があり、バガスシートが亀裂の進展抑制に効果的に作用している。即ち、本発明のバガス繊維を含む繊維強化複合体は、従来のガラス繊維強化複合体（ＧＦＲＰ）に比べて軽量で、且つ比曲げ強度も高いことがわかる。また、製造方法も従来のガラス繊維強化複合体と同様のプロセス、条件で容易に製造できる特徴がある。また、使用するバガス繊維の長さや使用量、不飽和樹脂の種類、或いは積層する層の数を調整することで、形状、物性を任意に制御でき、幅広い用途と実用化の可能性は極めて高い。本発明の複合体は自動車、船舶、航空機等の内外装部品、建築材料、電気電子機器の外装材として最適である。
【図面の簡単な説明】
【００２１】
【第１図】
本発明の複合体の概念図
【第２図】
バガスシート（ＢＦＲＰ）
【第３図】
本発明及び従来の複合体の密度
【第４図】
本発明及び従来の複合体の比曲げ強度  繊維Ａとは繊維長１０ｍｍ未満のバガス繊維、繊維Ｂとは繊維長１０ｍｍ以上のバガス繊維を使用
【第５図】
本発明及び従来の複合体の比曲げ強度
【発明を実施するための最良の形態】
【００２２】  本発明に使用するバガスは、サトウキビの製糖工場から発生する搾りかす（バガス）なら特に限定せず、使用出来るが、その繊維長は長い方が複合体の物性の改善には効果的である。例えば、１０ｍｍ未満の長さのバガスを１０質量％使用した複合体では第４図に示すように、従来の複合体の比曲げ強度に比べて、１．２倍の改善が見られるが、１０ｍｍ以上の長さのバガスを使用した複合体では、１．６倍の改善がある。所定の繊維長に合わせる方法は、ふるい（分級）によって可能である。所定の繊維長に揃えたバガス繊維は、次いで不飽和樹脂と混合し、混合した液体を流延化して、それを加熱プレスによってバガス繊維／不飽和樹脂複合シート（ＢＦＲＰ）化できる。複合シートの厚さ（或いは目付）は、通常少なくとも０．５ｍｍ（６００ｇ／ｍ２）、好ましくは、０．６〜３０ｍｍ（７２０〜２５００ｇ／ｍ２）である。０．５ｍｍ（６００ｇ／ｍ２）より少ない場合は、形成されたシートの均一性が低下して、複合体の物性の均一性も低下する。また、３０ｍｍより厚くなると、限られた用途にしか使用できなくなる。【００２３】
複合体のマトリックスの不飽和樹脂は、不飽和ポリエステル樹脂が使用できる。樹脂と繊維との比率は、目的や用途、性能によって適宜最適なものを選定するが、７５〜９５：２５〜５、好ましくは８０〜９０：２０〜１０（いずれも質量比）である。
【００２４】
バガス繊維と不飽和樹脂との複合体シート（ＢＦＲＰ）は、次のようにして得られる。「バガス繊維／不飽和樹脂」は「バガス繊維と不飽和樹脂」を意味する。
流動性のある不飽和樹脂液の中にバガス繊維を所定量、好ましくは５質量％以上、更に好ましくは１０−２０質量％を添加して十分に撹拌する。
この時、バガス繊維に十分に樹脂がしみわたってバガス表面に樹脂の被膜を形成することが重要であり、必要に応じて加熱したり超音波を照射したり、減圧したりすることも可能である。
このようにして得られたバガス分散液を水平な容器中にキャスト（流延）して、次いでホットプレスにて少なくとも１ＭＰａ以上好ましくは５−１０ＭＰａの圧力をかけて、常温から通常５−３０分かけて昇温させて樹脂の硬化温度まで加熱して、その状態を５−３０分間或いは必要に応じてさらに長く維持して硬化させ、続いてある程度成形体を触れられる温度、例えば５０℃程度以下まで冷却後除圧して（或いは型から外して）容器から取り出す。
これによって、シート状に成形したバガス繊維と不飽和樹脂との複合体を得られる。
不飽和樹脂液は溶剤で希釈して、作業に適するように粘度を調節してもよい。
【００２５】
ガラス繊維と不飽和樹脂との複合体シート（ＧＦＲＰ）は、次のようにして得られる。「ガラス繊維／不飽和樹脂」は「ガラス繊維と不飽和樹脂」を意味する。
ガラス繊維を積層してマット状にした繊維構造体（ガラスマット：ＧＭ）を平板上に置き、そこに不飽和樹脂を流し込み、ホットプレスにて少なくとも１ＭＰａ以上好ましくは５−１０ＭＰａの圧力をかけて、常温から通常５−３０分かけて昇温させて樹脂の硬化温度まで加熱して、その状態を５−３０分間或いは必要に応じてさらに長く維持して硬化させ、続いてある程度成形体を触れられる温度、例えば５０℃程度以下まで冷却後除圧する。
これによって、シート状に成形したガラス繊維と不飽和樹脂との複合体を得られる。
ＧＭは市販品でもよいし、その場でガラス繊維を積層して作ってもよい。
【００２６】
本発明のガラス繊維／不飽和樹脂複合体からなる層の中間にバガス繊維／不飽和樹脂複合体からなる層を積層した繊維強化樹脂材は、次の方法で得た。
２枚のＧＦＲＰ（樹脂を含浸させたＧＭ）の間にＢＦＲＰを挟み、これをホットプレスにて少なくとも１ＭＰａ以上好ましくは５−１０ＭＰａの圧力をかけて、常温から通常５−３０分かけて昇温させて樹脂の硬化温度まで加熱して、その状態を５−３０分間或いは必要に応じてさらに長く維持して硬化させ、続いてある程度成形体を触れられる温度、例えば５０℃程度以下まで冷却後除圧して（或いは型より外して）三層からなる繊維強化樹脂材をとりだす。
この繊維強化樹脂材は完全硬化物（Ｃステージ）でも半硬化物（Ｂステージ）でも殆ど硬化していない状態（Ａステージ）でもよい。
目的に応じて好ましい硬度を採用できるが接着性や取り扱い性からはＢステージのものが好ましい。
或いは、金型の上に不飽和樹脂を塗り、次いでガラスマットを敷き更に不飽和樹脂を塗り、その上にバガス／不飽和樹脂複合体（ＢＦＲＰ）を置き、更にその上に不飽和樹脂を塗り、次いでガラスマットを敷き更に不飽和樹脂を塗り、所定の温度、圧力のもとで一定時間キュアーしてもよい。
得られた繊維強化樹脂材は、第１図に示すようなＧＦＲＰ層／ＢＦＲＰ層／ＧＦＲＰ層からなる多層複合体となる。
この多層複合体は、目的や用途、性能によって、ＧＦＲＰ層／ＢＦＲＰ層／ＧＦＲＰ層／ＢＦＲＰ層／ＧＦＲＰ層の５層複合体や、ＧＦＲＰ層／ＢＦＲＰ層／ＧＦＲＰ層／ＢＦＲＰ層／ＧＦＲＰ層／ＢＦＲＰ層／ＧＦＲＰ層の７層複合体でも良い。
この多層複合体でのＧＦＲＰ層とＢＦＲＰ層の厚さの比は１〜４：４〜１、好ましくは１〜３：３〜１であるが、この範囲外でも可能である。
【実施例】以下実施例を示して本発明を更に詳しく説明するが、本発明は何らこれに限定されるものではない。【００２７】  実施例１【００２８】  翔南製糖株式会社から入手したバガス繊維はメッシュ＃１４のふるいにより分級し、繊維長１０ｍｍ以下の短繊維集合体と１０ｍｍ以上の長繊維集合体に分けて、それぞれを１０％、不飽和ポリエステル（ＰＯＬＹ  ＫＹＵＴＯ  ＰＣ−９３４Ｔ）を９０％及び０．２％の硬化剤を混合し十分に撹拌後、混合した複合材を平板の金型の間に装填し１０ＭＰａで加圧し、その後１５０℃まで昇温させ１５０℃で５分保持し、バガス／ポリエステル複合体（ＢＦＲＰ）シートを作成し、２種類のバガス繊維／不飽和樹脂複合体シート（ＢＦＲＰ：厚み０．８ｍｍ、目付６６０ｇ／ｍ２）を得た。【００２９】  次いで、ガラスマット（チョップドストランドマット）（＃３５０目付３５０ｇ／ｍ２）間にバガスシート（ＢＦＲＰ）を挿入して３層の複合体を作製する場合は、金型にまず不飽和ポリエステル（ＵＰ）を塗布した後ガラスマットを敷き、不飽和ポリエステルを含浸させた後、上記で得たバガスシート（ＢＦＲＰ）を積層する。さらにバガスシート（ＢＦＲＰ）の上に不飽和ポリエステルを塗布した後、ガラスマットを置き、更に不飽和ポリエステルを塗布する。こうして三層の複合体を積層させたのち、１０ＭＰａで加圧し、３０分かけて１５０℃まで加熱し、その温度で５分保持後冷却する。その後、自然冷却により５０℃以下まで十分冷却した後、離型し、成形体（試験片）を取り出す。【００３０】  第３図はバガスシートの有無による比較を示す。ＧＦＲＰの間にＢＦＲＰを挿入した場合、密度は従来の複合体より０．８５倍と軽くなる。  実施例２【００３１】  第４図はバガス繊維長１０ｍｍ未満の短繊維と１０ｍｍ以上の長繊維のバガス繊維複合シート（ＢＦＲＰ）をそれぞれガラスマット間に挿入した３層の複合体の比曲げ強度の比較を示す。短繊維（繊維Ａ）の場合は１．２倍、長繊維（繊維Ｂ）の場合は１．６倍の強度の向上を示す。  実施例３【００３２】  第５図はバガス長繊維を用いてバガス繊維複合シート（ＢＦＲＰ）における含有量を５％と１０％を比較した場合の結果を示す。５％において変化は認められないが１０％の場合は従来の複合体より１．６倍の高い比曲げ強度を示した。
【図１】
0005771874.tif 000002
【図２】
0005771874.tif 000003
【図３】
0005771874.tif 000004
【図４】
0005771874.tif 000005
【図５】
0005771874.tif 000006